도 17 에 나타낸 바 와 같이 , 실시 예 1 과 동일 한 두께 30 μ m 의 자성체 시트 ( 10 a ) 에 두께 10 μ m 의 도체 패턴 ( 5 f ) 을 형성 하 고 , 도체 패턴 ( 5 f ) 의 외측 에 , 도체 패턴 ( 5 f ) 과 동일 한 두께 의 자성체 페이스트 를 인쇄 하 고 , 또한 도체 패턴 ( 5 f ) 의 내측 에 도체 패턴 ( 5 f ) 과 동일 한 두께 의 ZrO 2 페이스트 를 인쇄 하 여 , 제 3 복합 시트 ( 50 c ) 를 형성 하 였 다 . 제 3 복합 시트 ( 50 c ) 를 3 장 중첩 하 여 사용 함 으로써 , 합계 30 μ m 의 3 개 의 자기 갭 ( ZrO 2 ) 을 가지 는 적층 인덕 터 ( 시료 S 4 ) 를 제작 하 였 다 .